상기 목적 을 달성 하 기 위하 여 , 본 발명 은 ( a ) 유기 구조 유도 제 와 Si 및 Al 원료 를 포함 하 는 제올라이트 성장 용 합성 용액 에 CHA 입자 시드 층 이 증착 된 지 지체 를 첨가 하 고 수열 합성 하 는 단계 ; ( b ) 수열 합성 후 에 700 ~ 1200 ℃ 의 온도 에서 10 초 ~ 5 분 동안 급속 소성 하 는 단계 ; 및 ( c ) 450 ~ 550 ℃ 의 온도 에서 가열 하 는 저온 소성 하 는 단계 를 포함 하 는 결함 의 크기 가 조절 된 CHA 제올라이트 분리 막 의 제조 방법 을 제공 한다 .